(57)【要約】【課題】本発明は、貼付の終了時点を目視にて確認することができる新規な外用貼付剤を提供することを目的とする。【解決手段】支持体と、前記支持体の片面又は両面に積層された基剤層と、を具備してなる外用貼付剤、又はゲルシートのみが皮膚表面に貼付されて使用される外用貼付剤において、皮膚表面貼付前は、前記基剤層又はゲルシートの乳濁によって、前記基剤層又はゲルシートが不透明であり、皮膚表面貼付後は、前記基剤層又はゲルシートに含まれる水分が徐々に蒸散して、前記基剤層又はゲルシートの曇度が経時的に低下し、係る曇度の経時的低下が視覚的に把握できるように、前記基剤層又はゲルシートを、水と、油と、乳化剤と、吸水性高分子と、を少なくとも具備する水中油滴型のゲル基剤とする。【特許請求の範囲】
【請求項１】
支持体と、前記支持体の片面又は両面に積層された基剤層と、を具備してなり、前記基剤層の露出面が皮膚表面に貼付されて使用される外用貼付剤であって、
皮膚表面貼付前は、前記基剤層の乳濁によって、前記基剤層が不透明であり、
皮膚表面貼付後は、前記基剤層に含まれる水分が徐々に蒸散して、前記基剤層の曇度が経時的に低下し、係る曇度の経時的低下が前記支持体を通して視覚的に把握できるように、
前記支持体が、全光線透過率８０％以上の樹脂メッシュシート又は有孔樹脂シートとなされ、
且つ、前記基剤層が、水と、油と、乳化剤と、吸水性高分子と、を少なくとも具備する水中油滴型のゲル基剤からなることを特徴とする外用貼付剤。
【請求項２】
請求項１に記載の外用貼付剤において、
前記支持体に積層された前記基剤層の曇度が、
皮膚表面貼付前において、９０％以上であり、
皮膚表面貼付後、経時的に６５％以下まで低下する外用貼付剤。
【請求項３】
請求項１又は２に記載の外用貼付剤において、
前記支持体及び前記基剤層を透過させた光束の全光線透過率が、
皮膚表面貼付前において、６０％以下であり、
皮膚表面貼付後、経時的に８０％以上まで向上する外用貼付剤。
【請求項４】
請求項１ないし３のいずれか１項に記載の外用貼付剤において、
皮膚表面貼付前の前記基剤層中の水と油の配合割合が、１：０．２〜１：１．５となされた外用貼付剤。
【請求項５】
請求項１ないし４のいずれか１項に記載の外用貼付剤において、
前記乳化剤が、非イオン性界面活性剤である外用貼付剤。
【請求項６】
請求項１ないし５のいずれか１項に記載の皮膚外用剤において、
前記基剤層の露出面が、非通気性の保護シートにて覆われてなる外用貼付剤。
【請求項７】
ゲルシートのみが皮膚表面に貼付されて使用される外用貼付剤であって、
皮膚表面貼付前は、前記ゲルシートの乳濁によって、前記ゲルシートが不透明であり、
皮膚表面貼付後は、前記ゲルシートに含まれる水分が徐々に蒸散して、前記ゲルシートの曇度が経時的に低下するように、
前記ゲルシートが、水と、油と、乳化剤と、吸水性高分子と、を少なくとも具備する水中油滴型のゲル基剤をシート状に加工したものであることを特徴とする外用貼付剤。
【請求項８】
請求項７に記載の外用貼付剤において、
下記試験によって測定された前記ゲルシートのゲル強度が、３〜２０Ｎ／５０ｍｍの範囲内である外用貼付剤。
＜試験＞
チャック間距離２００ｍｍにて、幅長５０ｍｍとなされた前記ゲルシートをつかみ、毎分３００ｍｍの引張速度で前記ゲルシートを長さ方向に引張させながら引張応力を測定し、前記ゲルシートが破断した際の最大引張応力をゲル強度とする。
【発明の詳細な説明】
【技術分野】
【０００１】
本発明は、皮膚表面に貼着されて使用される外用貼付剤に関する。
【背景技術】
【０００２】
外用貼付剤は、皮膚表面に貼付されることによって、皮膚表面に冷感や温感を与えたり、前記基剤層中に含まれる有効成分を経皮吸収的に投与したりするものである。【０００３】
前記外用貼付剤としては、不織布、樹脂シート又は樹脂フィルムからなるシート状の支持体の裏面に、乳液状、クリーム状、軟膏状、或いはゲル状の基剤層が積層されたものや、ゲル基剤をシート状に加工したゲルシート単体からなるものがある。【０００４】
最近では、親油性成分が含まれつつも外見が透明又は半透明であり、組成物から水分が蒸発した場合であっても透明性を損なわずに、長時間にわたって透明又は半透明を維持し得る基剤も開発されている（例えば、下記特許文献１参照。）。
【先行技術文献】
【特許文献】
【０００５】
【特許文献１】特開２００７‐２１０９４１号公報
【発明の概要】
【発明が解決しようとする課題】
【０００６】
ところで、この種外用貼付剤は、通常、皮膚表面に数分〜数十分程度の所定時間貼付されることによって、所望の効果を与えるように設計されている。もちろん、使用者の中には、正確な時間を測りながら前記外用貼付剤を使用する者もいるが、多くの使用者は、貼付後、感覚的な判断にて使用を終了しているのが実情であり、その結果、所定の貼付時間を経過することなく短時間で使用を終了する場合や、必要以上に長時間にわたって皮膚表面に貼付し続ける場合がある。【０００７】
所定の貼付時間を経過することなく使用を中止した場合は、十分な効果を得ることができない。一方、必要以上に長時間にわたって皮膚表面に貼付し続けると、皮膚表面にかぶれや湿疹等の皮膚疾患が生じる場合がある。【０００８】
本発明は前記技術的課題に鑑みて開発されたものであり、貼付の終了時点を目視にて確認することができる新規な外用貼付剤を提供することを目的とする。
【課題を解決するための手段】
【０００９】
前記技術的課題を解決するために、本発明の第一の外用貼付剤は、支持体と、前記支持体の片面又は両面に積層された基剤層と、を具備してなり、前記基剤層の露出面が皮膚表面に貼付されて使用される外用貼付剤であって、皮膚表面貼付前は、前記基剤層の乳濁によって、前記基剤層が不透明であり、皮膚表面貼付後は、前記基剤層に含まれる水分が徐々に蒸散して、前記基剤層の曇度が経時的に低下し、係る曇度の経時的低下が前記支持体を通して視覚的に把握できるように、前記支持体が、全光線透過率８０％以上の樹脂メッシュシート又は有孔樹脂シートとなされ、且つ、前記基剤層が、水と、油と、乳化剤と、吸水性高分子と、を少なくとも具備する水中油滴型のゲル基剤からなることを特徴とする（以下、「本発明第一貼付剤」と称する。）。【００１０】
本発明において、「支持体の全光線透過率」とは、ＪＩＳ  Ｋ  ７３６１「プラスチック‐透明材料の全光線透過率の試験方法」に準拠して測定した値である。前記支持体として、全光線透過率８０％以上の樹脂メッシュシート又は有孔樹脂シートを用いれば、前記支持体を通して、前記基剤層の状態変化を視覚的に確認することが可能となる。前記支持体の例としては、アイオノマー、ポリ塩化ビニル、ポリ塩化ビニリデン、ポリビニルアルコール、ポリプロピレン、ポリエステル、ポリカーボネート、ポリスチレン、ポリアミド、エチレン‐ポリビニルアルコール共重合体などの樹脂をメッシュシート状、又はシート状に加工したものを挙げることができる。なお、前記支持体としては、全光線透過率が８０％以上のもの（より好ましくは、９０％以上のもの）を用いることが好ましく、その厚さについては特に限定されない。【００１１】
一方、前記基剤層として、水と、油と、乳化剤と、吸水性高分子と、を少なくとも具備する水中油滴型のゲル基剤を用いれば、皮膚表面貼付前（流通時〜使用直前）において、前記基剤層は、乳濁により不透明な状態となる。【００１２】
そして、本発明第一貼付剤は、前記支持体につき、樹脂メッシュシート又は有孔樹脂シートが用いられているから、皮膚表面貼付後、体温によって温められた前記基剤層中に含まれる水分が、前記樹脂メッシュシートの目開きや前記樹脂シートの表裏面を貫通する貫通孔を通じて大気中に徐々に蒸散される。前記基剤層中の水分が減少するにつれて、水中油滴型の乳化バランスが崩れ、前記基剤層の曇度は経時的に低下するため、本発明第一貼付剤の光線透過率が向上する。【００１３】
前記基剤層の曇度が低下し、前記支持体、及び前記基剤層を通して、皮膚表面が透けて見えるようになった時点を貼付時間の終了とすれば、貼付時間の終了を目視にて判断することができ、もって、所定の貼付時間を経過することなく短時間で使用を終了したり、必要以上に長時間にわたって皮膚表面に貼付し続けたりすることがなくなる。【００１４】
なお、本発明において、「乳濁」とは、白濁の状態のみならず、前記基剤を構成するゲル基剤の成分によって、赤、青、黄、その他各種の色合いが加味された濁り状態も含まれる。又、「視覚的に把握」とは、使用者が直接的に視認する意味のみではなく、使用者が鏡を介して間接的に視認する意味や、使用者以外の他者が視認する意味も含まれる。【００１５】
ところで、本発明第一貼付剤においては、前記基剤層中に含まれる有効成分の性質などによって、必要とされる貼付時間は増減するため、皮膚表面貼付後の前記基剤層の曇度の低下の速度を必要とされる貼付時間に応じて制御することが好ましい。前記基剤層の曇度の低下の速度は、主として、前記基剤層となる水中油滴型のゲル基剤の処方（水、油、乳化剤、及び吸水性高分子の種類や各成分の配合割合）、又は、前記支持体に存する目開きや貫通孔の専有面積（径×数）によって制御することができるが、前記ゲル基剤の処方により、曇度の低下の速度を制御するよりも、前記支持体に存する目開きや貫通孔の専有面積により、曇度の低下の速度を制御する方が容易であり、好ましい。【００１６】
前記支持体として前記樹脂メッシュシートを用いる場合、前記樹脂メッシュシートのメッシュサイズは、前記基剤層を構成するゲル基剤が前記支持体の表面側へ染み出すことを抑制すべく、１０〜５０メッシュの範囲内（より好ましくは、１４〜３０メッシュの範囲内）とすることが好ましい。一方、前記支持体として前記有孔樹脂シートを用いる場合、前記貫通孔の径としては、前記基剤層を構成するゲル基剤が前記支持体の表面側へ染み出すことを抑制すべく、２ｍｍ以下（より好ましくは、０．５〜１．５ｍｍの範囲内）とすることが好ましい。前記貫通孔の数としては、必要とされる貼付時間に応じて適宜決定すれば良く、特に限定されるものではないが、前記支持体１ｍ２あたり９×１０４〜１×１０６個の範囲内（より好ましくは、３×１０５〜８×１０５個の範囲内）とすることが好ましい。【００１７】
なお、本発明において、「油」とは、前記水と相分離する疎水性の物質を意味する。前記油の例としては、スクワラン、パラフィン、ワセリン等の炭化水素、オリーブ油、アーモンド油、カカオ油、ホオバ油、マカデミアナッツ油、アボカド油、パーム油、ヒマシ油、ヒマワリ油、月見草油、合成トリグリセライド等の油脂、ミツロウ、ラノリン、カルナバロウ、キャンデリラロウ等のロウ、ステアリン酸、オレイン酸、ミリスチン酸、パルミチン酸、ベヘニン酸等の脂肪酸、セタノール、ステアリルアルコール、ベヘニルアルコール、ヘキサデシルアルコール、オクチルドデシルアルコール、コレステロール等の高級アルコール、ＩＰＭ、グリセリントリエステル、ペンタエリスリトールテトラエステル、コレステリルエステル等の合成エステル、ジメチルポリシロキサン、メチルフェニルポリシロキサン、シクロメチコン等のシリコーン油などを挙げることができる。前記油の配合割合は、前記基剤層を構成するゲル基剤の総量に対し、１０〜５０重量％（より好ましくは、２０〜４０重量％）の範囲内とすることが好ましい。【００１８】
又、本発明において、「乳化剤」とは、極性物質たる水と、非極性物質たる油とを混合させる働きを有する両親媒性分子（界面活性剤）を意味する。前記乳化剤の例としては、高級脂肪酸石けん、アルキル硫酸エステル塩、ポリオキシエチレンアルキルエーテル硫酸塩、アシルＮ‐メチルタウリン塩、アルキルエーテルリン酸エステル塩、Ｎ‐アシルアミノ酸塩等のアニオン界面活性剤、塩化アルキルトリメチルアンモニウム、塩化ジアルキルジメチルアンモニウム、塩化ベンザルコニウム等のカチオン界面活性剤、アルキルジメチルアミノ酢酸ベタイン、アルキルアミドジメチルアミノ酢酸ベタイン、２‐アルキル‐Ｎ‐カルボキシ‐Ｎ‐ヒドロキシイミダゾリウムベタイン等の両性界面活性剤、モノステアリン酸グリセリン、モノステアリン酸ソルビタン、ＰＯＥアルキルエーテル、ＰＯＥ・ＰＯＰブロックコポリマー、ＰＯＥ硬化ヒマシ油エステル、ポリオキシエチレンソルビタンオレイン酸エステル、ラウリルカルバミン酸イヌリン、アクリレーツ／アクリル酸アルキルクロスポリマー等の非イオン性界面活性剤を挙げることができる。前記乳化剤のＨＬＢは、７〜１８（より好ましくは、８〜１６）の範囲内とすることが好ましい。又、前記乳化剤の配合割合は、前記基剤層を構成するゲル基剤の総量に対し、０．２〜３．０重量％（より好ましくは、０．４〜２．０重量％）の範囲内とすることが好ましい。【００１９】
更に、本発明において、「吸水性高分子」とは、吸水性に優れ、多量の水分（例えば、自重の１００倍から１０００倍、若しくはそれ以上の水分）を保持することができる高分子の総称であり、高分子が形成する網目構造の中に多数の水分子を取り込んでゲル状にする性質を有するものを意味する。前記吸水性高分子の例としては、ポリビニルアルコール、ポリビニルピロリドン、ポリアクリル酸及びこれらの塩、無水マレイン酸共重合物などの合成高分子系親水性ポリマー、デキストラン、プルラン、ゼラチン、アガロース、カラギーナン、ローカストビーンガム、キサンタンガム、マンナン、ジェランガム、アルギン酸ナトリウム、ペクチン、グアーガムなどの如き天然系親水性ポリマー、メチルセルロース、エチルセルロース、カルボキシメチルセルロース、ヒドロキシエチルセルロース、ヒドロキシプロピルメチルセルロースの如き半合成系化合物などを挙げることができる。前記吸水性高分子の配合割合は、前記基剤層を構成するゲル基剤の総量に対し、１〜１２重量％（より好ましくは、２〜１０重量％）の範囲内とすることが好ましい。【００２０】
本発明第一貼付剤においては、前記支持体に積層された前記基剤層の曇度が、皮膚表面貼付前において、９０％以上であり、皮膚表面貼付後、経時的に６５％以下まで低下するものが好ましい態様となる。【００２１】
本発明において、「曇度（ヘーズ）」とは、ＪＩＳ  Ｋ  ７１３６「プラスチック‐透明材料のヘーズの求め方」に準拠して測定した値である。本発明第一貼付剤において、前記曇度は、前記支持体に積層された前記基剤層の曇度、即ち、本発明第一貼付剤自体の曇度である。【００２２】
前記曇度が９０％以上の状態にあると、前記支持体及び前記基剤を通して皮膚表面を視覚的に認識することはできない。一方、皮膚表面貼付後、前記曇度が６５％以下の状態となると、前記支持体及び前記基剤層を通して、皮膚表面が明らかに透けて見えるようになる。【００２３】
前記曇度は、主として、ゲル基剤の処方、又は、前記基剤層の積層厚によって制御することができるが、本発明第一貼付剤においては、前記ゲル基剤の処方によって前記曇度を制御するよりも、前記基剤層の積層厚によって前記曇度を制御する方が容易であり、好ましい。【００２４】
本発明第一貼付剤においては、前記支持体及び前記基剤層を透過させた光束の全光線透過率が、皮膚表面貼付前において、６０％以下であり、皮膚表面貼付後、経時的に８０％以上まで向上するものが好ましい態様となる。【００２５】
「支持体及び基剤層を透過させた光束の全光線透過率」は、前記「支持体の全光線透過率」と同様、ＪＩＳ  Ｋ  ７３６１「プラスチック‐透明材料の全光線透過率の試験方法」に準拠して測定した値である。本発明第一貼付剤において、前記「支持体及び基剤層を透過させた光束の全光線透過率」は、本発明第一貼付剤自体の全光線透過率である。【００２６】
本発明第一貼付剤自体の全光線透過率が６０％以下の状態にあると、前記支持体及び前記基剤を通して皮膚表面を視覚的に認識することはできない。一方、皮膚表面貼付後、本発明第一貼付剤自体の全光線透過率が８０％以上の状態となると、前記支持体及び前記基剤層を通して、皮膚表面が明らかに透けて見えるようになる。【００２７】
前記全光線透過率は、ゲル基剤の処方、又は、前記基剤層の積層厚によって制御することができるが、本発明第一貼付剤においては、前記ゲル基剤の処方によって前記全光線透過率を制御するよりも、前記基剤層の積層厚によって前記全光線透過率を制御する方が容易であり、好ましい。【００２８】
本発明第一貼付剤においては、皮膚表面貼付前の前記基剤層中の水と油の配合割合が、１：０．２〜１：１．５となされたものが好ましい態様となる。【００２９】
皮膚表面貼付前の前記基剤層中の油の配合割合が多くなると、皮膚表面貼付後に、皮膚表面が透けて見えるようになるまでの時間が短くなる傾向にあることが確認されている。従って、必要とされる貼付時間が短ければ、前記基剤層中の油の配合割合を多くすれば良く、必要とされる貼付時間が長ければ、前記基剤層中の水の配合割合を多くすれば良い。【００３０】
なお、一般的な外用貼付剤においては、１０〜３０分程度の貼付時間にて、所望の効果が得られるように設計されているものが多く、このような貼付時間にて、皮膚表面が透けて見えるようにするにあたっては、皮膚表面貼付前の前記基剤層中の水と油の配合割合につき、１：０．２〜１：１．５の範囲内とすれば良い。【００３１】
本発明第一貼付剤においては、前記乳化剤が、非イオン性界面活性剤であるものが好ましい態様となる。【００３２】
本発明第一貼付剤は、皮膚表面に貼付して使用されるものであることから、イオン性界面活性剤よりも皮膚刺激の少ない非イオン性界面活性剤を用いることが好ましい。中でも、多くの油を水中に引き込んで水中油滴型のエマルションを形成することができ、油と水の比率を広範囲にて調整することができるラウリルカルバミン酸イヌリンを前記乳化剤として用いることが好ましい。【００３３】
本発明第一貼付剤においては、前記基剤層の露出面が、非通気性の保護シートにて覆われてなるものが好ましい態様となる。【００３４】
本発明第一貼付剤は、皮膚表面貼付前において前記基剤層が不透明であり、皮膚表面貼付後に、前記基剤中の水分が蒸散し、もって、前記支持体、及び前記基剤を通して、皮膚表面が透けて見えるように設計されているため、本発明第一貼付剤の流通時や保存時において、前記基剤層の露出面から水分が蒸散することは好ましくない。この対策として、例えば、前記本発明第一貼付剤を、非通気性の袋材内に封入し、前記袋材内面に前記基剤層の露出面を貼付した状態にて、流通や保存に供することもできるが、前記袋材内面に張り付いている本発明第一貼付剤をはがしつつ、前記袋材から取り出すと、前記袋材内に前記基剤層の一部が残存したり、前記基剤が破けたりする場合がある。【００３５】
そこで、本発明第一貼付剤においては、前記基剤層の露出面を、樹脂フィルムや樹脂シートなどの非通気性の保護シートにて覆い、もって、流通時や保存時において、前記基剤層の露出面から水分が蒸散することを防止し、使用者が前記保護シートを剥離したうえで使用されるようにすることが好ましい。【００３６】
本発明の第二の貼付剤は、ゲルシートのみが皮膚表面に貼付されて使用される外用貼付剤であって、皮膚表面貼付前は、前記ゲルシートの乳濁によって、前記ゲルシートが不透明であり、皮膚表面貼付後は、前記ゲルシートに含まれる水分が徐々に蒸散して、前記ゲルシートの曇度が経時的に低下するように、前記ゲルシートが、水と、油と、乳化剤と、吸水性高分子と、を少なくとも具備する水中油滴型のゲル基剤をシート状に加工したものであることを特徴とする（以下、「本発明第二貼付剤」と称する。）。【００３７】
本発明第二貼付剤は、ゲルシートのみを皮膚表面に貼付することによって使用されるものであり、支持体が積層された状態で使用されない点において前記本発明第一貼付剤と異なる。ただし、前記ゲルシートを構成するゲル基剤は、前記本発明第一貼付剤における基剤層を構成するゲル基剤と同様である。即ち、本発明第二貼付剤は、前記本発明第一貼付剤と同様、皮膚表面貼付前は、前記ゲルシートの乳濁によって、前記ゲルシートが不透明であり、皮膚表面貼付後は、前記ゲルシートに含まれる水分が徐々に蒸散して、前記ゲルシートの曇度が経時的に低下し、係る曇度の経時的低下が視覚的に把握できるようになされたものである。【００３８】
前記ゲルシート中の油の配合割合は、前記ゲルシートを構成するゲル基剤の総量に対し、１０〜５０重量％（より好ましくは、２０〜４０重量％）の範囲内とすることが好ましい。【００３９】
前記ゲルシート中の前記乳化剤の配合割合は、前記ゲルシートを構成するゲル基剤の総量に対し、０．２〜３．０重量％（より好ましくは、０．４〜２．０重量％）の範囲内とすることが好ましい。【００４０】
前記ゲルシート中の前記吸水性高分子の配合割合は、前記ゲルシートを構成するゲル基剤の総量に対し、１〜１２重量％（より好ましくは、２〜１０重量％）の範囲内とすることが好ましい。【００４１】
本発明第二貼付剤においては、下記試験によって測定された前記ゲルシートのゲル強度が、３〜２０Ｎ／５０ｍｍの範囲内であるものが好ましい態様となる。【００４２】
＜試験＞
チャック間距離２００ｍｍにて、幅長５０ｍｍの前記ゲルシートをつかみ、毎分３００ｍｍの引張速度で前記ゲルシートを長さ方向に引張させながら引張応力を測定し、前記ゲルシートが破断した際の最大引張応力をゲル強度とする。【００４３】
前記ゲルシートのゲル強度は、前記ゲルシートの厚さが厚くなれば向上することが確認されている。前記ゲルシートの厚さとしては、０．３〜５ｍｍの範囲内（より好ましくは０．５〜２ｍｍ）とすることが好ましい。又、本発明第二貼付剤においては、前記吸水性高分子として、デキストラン、プルラン、ゼラチン、アガロース、カラギーナン、ローカストビーンガム、キサンタンガム、マンナン、ジェランガム、アルギン酸ナトリウム、ペクチン、グアーガムなどの如き保形性の高い天然系親水性ポリマーを用いることが好ましい。【００４４】
本発明第二貼付剤においては、前記ゲルシート表面から裏面に向かって見た際の曇度が、皮膚表面貼付前において、９０％以上であり、皮膚表面貼付後、経時的に６５％以下まで低下するものが好ましい態様となる。【００４５】
本発明第二貼付剤においては、前記ゲルシートの表面から裏面に向かって透過させた光束の全光線透過率が、皮膚表面貼付前において、６０％以下であり、皮膚表面貼付後、経時的に８０％以上まで向上するものが好ましい態様となる。【００４６】
本発明第二貼付剤においては、皮膚表面貼付前の前記ゲルシート中の水と油の配合割合が、１：０．２〜１：１．５となされたものが好ましい態様となる。【００４７】
本発明第二貼付剤においては、前記乳化剤が、非イオン性界面活性剤であるものが好ましい態様となる。【００４８】
本発明第二貼付剤においては、前記ゲルシートの表裏面が、非通気性の保護シートにて覆われてなり、前記保護シートを剥離したうえで使用されるものが好ましい態様となる。【００４９】
本発明第二貼付剤においては、前記ゲルシートが非通気性の袋材に封入されてなり、前記袋材を開封し、取り出したうえで使用されるものが好ましい態様となる。
【発明の効果】
【００５０】
本発明によれば、貼付の終了時点を目視にて確認することができる。
【発明を実施するための形態】
【００５１】
以下、本発明の実施形態を実施例を挙げて説明するが、本発明はこれらの実施例に限定されるものではない。
【００５２】
［実施例１〜６］
‐本発明第一貼付剤‐
＜支持体＞
支持体として、ポリエチレンテレフタレート樹脂（ＰＥＴ）からなるメッシュサイズ２２メッシュ、厚さ１１４μｍの樹脂メッシュシート（３００×１０００ｍｍ）を用いた。
【００５３】
＜基剤層＞
基剤層を構成する基剤として、下記表１に示す成分及び配合割合からなる水中油滴型のゲル基剤を用いた。前記ゲル基剤は、ミキサーにて均一に撹拌された後、前記支持体の片面全体に均一な厚さにて積層（４００ｇ／ｍ２）されることによって、前記基剤層となされ、皮膚表面貼付前において、いずれも乳濁した状態にあった。
【００５４】
【表１】
2014112009.tif 000002
【００５５】
＜曇度の測定＞
前記実施例１〜６に係る本発明第一貼付剤につき、皮膚表面貼付前、及び、皮膚表面貼付後に前記支持体及び前記基剤層を通して、皮膚表面が透けて見えるようになった際の曇度を測定した。前記曇度は、前記支持体を通して前記基剤層を見た際の状態を測定したものである。なお、前記曇度は、日本電色工業株式会社製ＮＤＨ５０００ＳＰを用い、ＪＩＳ  Ｋ  ７１３６に準拠して、測定したものである。
【００５６】
＜全光線透過率の測定＞
前記実施例１〜６に係る本発明第一貼付剤につき、皮膚表面貼付前、及び、皮膚表面貼付後に前記支持体及び前記基剤層を通して、皮膚表面が透けて見えるようになった際の全光線透過率を測定した。前記全光線透過率は、前記支持体及び前記基剤に光束を透過させた際の透過率を測定したものである。なお、前記曇度は、日本電色工業株式会社製ＮＤＨ５０００ＳＰを用い、ＪＩＳ  Ｋ  ７３６１に準拠して、測定したものである。
前記曇度及び全光線透過率の測定結果を、下記表２に示す。
【００５７】
【表２】
2014112009.tif 000003
【００５８】
表２に示す結果より、実施例１〜６に係る本発明第一貼付剤は、いずれも皮膚表面貼付前において、曇度が９０％以上であり、全光線透過率が６０％以下であることが確認された。
【００５９】
又、実施例１〜６に係る本発明第一貼付剤は、いずれも皮膚表面貼付後に曇度が６５％以下まで経時的に低下し、全光線透過率が８０％以上まで向上していることが確認された。
【００６０】
そして、皮膚表面貼付前において、基剤の乳濁により不透明であった本発明第一貼付剤は、この皮膚表面貼付後の曇度や全光線透過率の変化によって、前記支持体及び前記基剤層を通して皮膚表面の肌色が透けて見えるようになることが確認された。
【００６１】
［実施例７〜９］
‐本発明第一貼付剤‐
＜支持体＞
支持体として、ポリエチレンテレフタレート樹脂（ＰＥＴ）からなる厚さ１１０μｍの有孔樹脂シート（３００×１０００ｍｍ）を用いた。前記樹脂シートには、その表裏を貫通する貫通孔（φ：１ｍｍ）が、複数個（７４９×１０３個／ｍ２）、等間隔にて配列されている。
【００６２】
＜基剤層＞
基剤層を構成する基剤として、下記表３に示す成分及び配合割合からなる水中油滴型のゲル基剤を用いた。前記ゲル基剤は、ミキサーにて均一に撹拌された後、前記支持体の片面全体に均一な厚さにて積層（４００ｇ／ｍ２）されることによって、前記基剤層となされ、皮膚表面貼付前において、いずれも乳濁した状態にあった。
【００６３】
【表３】
2014112009.tif 000004
【００６４】
前記実施形態７〜９の本発明第一貼付剤につき、前記実施例１〜６と同様にして曇度及び全光線透過率を測定したところ、いずれも皮膚表面貼付前の曇度は９０％以上であり、全光線透過率は６０％以下であった。又、いずれも皮膚表面貼付後、曇度が経時的に６５％以下まで低下し、全光線透過率が８０％以上まで向上することが確認された。
【００６５】
前記実施形態７〜９の本発明第一貼付剤につき、皮膚表面貼付後、曇度が６５％以下、且つ、全光線透過率が８０％以上になるまでに要した時間を測定した結果を、下記表４に示す。
【００６６】
【表４】
2014112009.tif 000005
【００６７】
表４に示す結果より、本発明第一貼付剤においては、前記基剤層を構成するゲル基剤中の水と油の割合を調整することによって、皮膚表面貼付後、皮膚表面が透けて見えるまでに要する時間を制御し得ることが確認された。より詳しくは、ゲル基剤中に含まれる水の量に対する油の量が多くなれば、皮膚表面貼付後、皮膚表面が透けて見えるまでに要する時間が短くなる傾向が確認された。
【００６８】
その結果、本実施例において用いた前記支持体に前記基剤層を積層する場合、皮膚表面貼付後、皮膚表面が透けて見えるまでに要する時間を１０〜３０分の範囲内とするためには、前記基剤層を構成するゲル基剤中の水と油の配合比率を、１：０．２〜１：１．１５の範囲内とすればよいことが確認された。
【００６９】
なお、前記支持体に設けられた貫通孔の専有面積を増減することによっても、皮膚表面貼付後、皮膚表面が透けて見えるまでに要する時間を制御できることも確認されている。
【００７０】
ところで、前記実施形態１〜９においては、前記基剤層を構成するゲル基剤中、キレート剤としてのＥＤＴＡ‐２Ｎａ、ｐＨ調整剤としての酒石酸、防腐剤としてのメチルパラベン、ゲル強度調整剤としてのグリシンＡｌ、メタケイ酸アルミン酸Ｍｇ、保湿剤としてのグリセリン等の各種添加剤を配合しているが、本発明第一貼付剤は、前記水、前記油、前記乳化剤、及び前記吸水性高分子以外に、必要に応じて、これら各種添加剤を配合することを否定するものではない。又、これら各種添加剤を配合しない場合にあっても、前記基剤層は、皮膚表面貼付前において乳濁した状態にあり、皮膚表面貼付後に曇度が経時的に低下し、全光線透過率が向上することが確認されている。
【００７１】
又、前記実施形態１〜９においては、前記支持体の片面に対して前記基剤層を積層しているが、前記支持体の両面に対して前記基剤層を積層した場合においても、前記基剤層は、皮膚表面貼付前において乳濁した状態にあり、皮膚表面貼付後に曇度が経時的に低下し、全光線透過率が向上することが確認されている。
【００７２】
［実施例１０］
‐本発明第二貼付剤‐
＜ゲルシート＞
下記表５に示す成分及び配合割合からなる水中油滴型のゲル基剤を用いて厚さ１ｍｍのゲルシートを作成した。前記ゲルシートは、皮膚表面貼付前において、乳濁した状態にあった。
【００７３】
【表５】
2014112009.tif 000006
【００７４】
前記ゲルシートにつき、前記実施例１〜９と同様にして曇度及び全光線透過率を測定したところ、皮膚表面貼付前の曇度は９０％以上であり、全光線透過率は６０％以下であった。又、皮膚表面貼付後、曇度が経時的に６５％以下まで低下し、全光線透過率が８０％以上まで向上することが確認された。
【００７５】
ところで、前記実施形態１０においては、前記ゲルシートを構成するゲル基剤中、キレート剤としてのＥＤＴＡ‐２Ｎａ、防腐剤としてのフェノキシエタノール、ジプロピレングリコール、ペンチレングリコール、保湿剤としての１‐３‐ブチレングリコール、グリセリン等の各種添加剤を配合しているが、本発明第二貼付剤は、前記水、前記油、前記乳化剤、及び前記吸水性高分子以外に、必要に応じて、これら各種添加剤を配合することを否定するものではない。又、これら各種添加剤を配合しない場合にあっても、前記ゲルシートは、皮膚表面貼付前において乳濁した状態にあり、皮膚表面貼付後に曇度が経時的に低下し、全光線透過率が向上することが確認されたている。
【００７６】
＜ゲル強度の測定＞
前記実施例１０に係る本発明第二貼付剤のゲルシートにつき、ゲル強度を測定した結果を下記表６に示す。前記ゲル強度は、株式会社島図製作所社製オートグラフＡＧＳ‐Ｎ‐１００Ｎにて、幅長５０ｍｍとなるようにカットされた帯状の前記ゲルシートをチャック間距離２００ｍｍにてつかみ、毎分３００ｍｍの引張速度で前記ゲルシートを長さ方向に引張させ、前記ゲルシートが破断した際の最大引張応力を都合３回測定し、平均値を求めたものである。
【００７７】
【表６】
2014112009.tif 000007
【００７８】
本発明第二貼付剤においては、主として前記ゲルシートを構成するゲル基剤中の吸水性高分子の割合や種類、水の配合割合を調整することによって、前記ゲルシートのゲル強度を調整し得ることが確認されている。又、前記ゲルシートの厚みを厚くすれば、ゲル強度が向上する傾向も確認されている。そして、前記ゲルシートのゲル強度が３〜２０Ｎ／５０ｍｍの範囲内にあれば、良好な保形性が得られることも確認されている。
【００７９】
なお、本発明は、その精神又は主要な特徴から逸脱することなく、他のいろいろな形態で実施することができる。そのため、上述の実施例はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００８０】
本発明第一貼付剤及び本発明第二貼付剤は、いずれも皮膚表面に貼着されて使用される外用貼付剤として好適に用いられる。
【国際調査報告】
2014112009.tif 000008
2014112009.tif 000009
2014112009.tif 000010
2014112009.tif 000011